심재 의 단면 에 있 어서 의 와이어 길 이 방향 의 결정 방위 < hkl > 중 에서 , < 111 > 과 < 100 > 의 차지 하 는 비율 의 합계 가 30 % 이상 이 면 , 볼 접합부 의 외주 근방 이 요철 변형 되 는 화변 불량 을 저감 하 게 되 어 , 볼 접합부 를 진원 에 가깝 게 안정 화 시킬 수 있 다 . 진원 성 이 양호 하 면 접합 면적 의 축소 에 유리 하 게 되 어 , 접합 공정 의 제조 관리 가 용이 하 게 되 거나 , 또는 협 피치 접합 의 생산 성 을 향상 시킬 수 있 다 . 볼 부 의 응고 조직 은 심재 의 조직 도 크 게 반영 되 어 심재 의 결정 방위 < hkl > 중 에서 , < 111 > 과 < 100 > 이 차지 하 는 비율 을 높 게 하 는 것 이 유효 한 것 을 확인 하 였 다 . 이 와 같 은 심재 의 결정 방위 의 제어 에 대하 여 , 단층 와이어 에서 는 효과 가 충분 하 지 않 은데 대하 여 , 복 층 와이어 에서 는 높 은 효과 를 얻 을 수 있 는 것 이 확인 되 었 다 . 이 요인 에 대하 여 완전 하 게 는 해명 되 어 있 지 않 지만 , 복 층 와이어 의 볼 용융 에서 는 먼저 표피 층 , 다음 으로 심재 가 단계 적 으로 용융 됨 으로써 , 심재 의 조직 이 볼 부 의 조직 에 미치 는 영향 이 크 기 때문 이 라고 추측 된다 . 이 작용 효과 는 통상 의 볼 사이즈 의 경우 에 더 높 은 효과 가 확인 되 고 있 다 . 예 를 들 면 , 초기 볼 지름 / 와이어 지름 의 비율 이 1 . 9 내지 2 . 2 의 통상 사이즈 의 볼 을 접합 하 는 경우 에 , 볼 접합부 에 있 어서 의 이방성 이나 화변 모양 등 형상 불량 을 저감 하 고 , 진원 성 을 향상 시킬 수 있 다 . 압축 변형 , 초음파 인가 에 의한 볼 부 의 변형 거동 을 조사 한 결과 , 볼 접합 형상 에 관하 여서는 표피 층 의 조직 과 의 상관 은 작 고 , 오히려 심재 의 조직 이 지배 적 으로 작용 하 는 것 이 확인 되 었 다 . 이 때 , 심재 에 있 어서 의 < 111 > 과 < 100 > 이 차지 하 는 비율 의 합계 가 30 % 미만 이 면 , 볼 이 접합 시 에 화변 모양 , 타원 모양 의 변형 을 일으키 는 빈도 가 높 아 져 불량 이 되 는 경우 가 있 다 . 본딩 와이어 의 조직 이 볼 변형 에 미치 는 영향 은 복 층 와이어 인 것 이 현저 하 고 , 단층 와이어 의 조직 의 영향 과 는 다른 경우 가 많 다 . 좋 기 로 는 , 심재 에 있 어서 의 < 111 > 과 < 100 > 가 차지 하 는 비율 의 합계 가 50 % 이상 이 면 , 소경 볼 접합 형상 을 안정 화 할 수 있 다 . 예 를 들 면 , 초기 볼 지름 / 와이어 지름 의 비율 이 1 . 5 내지 1 . 7 인 범위 인 소경 볼 을 접합 하 는 경우 에 , 볼 접합부 의 진원 성 을 향상 함 으로써 , 전극 간격 이 40 ㎛ 이하 인 협 피치 접합 에서 도 양호 한 볼 접합 형상 을 얻 을 수 있 다 . 심재 에 있 어서 의 < 111 > 과 < 100 > 이 차지 하 는 비율 의 합계 는 특히 상한 이 없 지만 , 85 % 이하 이 면 제 조시 의 제어 가 비교 적 용이 하 게 되 는 이점 이 있 다 .